(57)【要約】      （修正有）【課題】ブラジャー等に用いられる熱可塑性弾性繊維からなる弾性繊維フォームを含んでなる成形エラストマーを提供する。【解決手段】成形エラストマーは、本質的に熱可塑性弾性繊維からなる弾性繊維フォーム１００を含んでなり、前記弾性繊維フォームが９０°の垂直積層状態の繊維ネット層を含むことを特徴とする。【選択図】図１
0003130221.tif 000002
【実用新案登録請求の範囲】
【請求項１】
本質的に熱可塑性弾性繊維からなる弾性繊維フォームを含んでなる成形エラストマーであって、前記弾性繊維フォームが９０°の垂直積層状態の繊維ネット層を含むことを特徴とする成形エラストマー。
({)    
【請求項２】
前記熱可塑性弾性繊維が低融点ＰＥＴ弾性繊維および自己捲縮ＰＥＴ弾性繊維を含むことを特徴とする請求項１に記載の成形エラストマー。
【請求項３】
前記低融点ＰＥＴ弾性繊維の重量％が、低融点ＰＥＴ弾性繊維と自己捲縮ＰＥＴ弾性繊維との総重量の３０％〜７０％であることを特徴とする請求項２に記載の成形エラストマー。
【請求項４】
ブラジャーパッド用に使用されることを特徴とする請求項１に記載の成形エラストマー。
【請求項５】
第１の上側鋳型および第１の下側鋳型を用いて前記弾性繊維フォームをプレスし、室温より高い温度の第１の空気流を前記弾性繊維フォームに送ることにより製造されることを特徴とする、請求項１に記載の成形エラストマー。
【請求項６】
前記第１の空気流より低い温度の第２の空気流を前記弾性繊維フォームにさらに送ることにより製造されることを特徴とする、請求項５に記載の成形エラストマー。
【請求項７】
前記弾性繊維フォームを、第１の上側鋳型および第１の下側鋳型を用いてプレスした後で第２の上側鋳型および第２の下側鋳型を用いてさらにプレスすることにより製造されることを特徴とする、請求項５に記載の成形エラストマー。
【考案の詳細な説明】
【技術分野】
【０００１】
本考案は、成形エラストマーに関するものであり、詳細には弾性繊維フォームから製造される成形エラストマーに関する。
【背景技術】
【０００２】
テキスタイル産業で使用される弾性繊維フォームは通常、高弾性という長所があることからポリウレタン製である。しかしながら、ポリウレタン製弾性繊維フォームの経年劣化による黄変、低通気性およびリサイクルの複雑さという欠点は克服するのが非常に困難である。そこで近年では、ポリウレタン製弾性繊維フォームに代わるものとしてポリエステルなどの新たな種類の弾性繊維フォームが開発されている。
【考案の開示】
【考案が解決しようとする課題】
【０００３】
ポリエステル製弾性繊維フォームをブラジャーカップ、インソールまたはマットレスなどの成形エラストマーに変形するには、成形プレスが一般的に用いられる。成形プレスには代表的には、高温に加熱されることで、ポリエステル製弾性繊維フォームをプレスして成形エラストマーとすることができる金型がある。しかしながら、そのような従来法による成形エラストマーは通常、寸法的に不安定であるために顧客のニーズを満足しない。すなわち、得られる成形物は形状をあまり長時間持続できない。従って、ポリエステル弾性繊維フォームの成形におけるその問題を解決する新規な方法および装置を工夫することが望ましいものと考えられる。
【課題を解決するための手段】
【０００４】
上記課題を解決するために、本考案の１態様は、成形エラストマーを提供する。該成形エラストマーは、本質的に熱可塑性弾性繊維からなる弾性繊維フォームを含んでなり、前記弾性繊維フォームが９０°の垂直積層状態の繊維ネット層を含むことを特徴とする。
【０００５】
本考案の成形エラストマーは、前記熱可塑性弾性繊維が低融点ＰＥＴ弾性繊維および自己捲縮ＰＥＴ弾性繊維を含むことを特徴としていてもよい。
また、本考案の成形エラストマーは、前記低融点ＰＥＴ弾性繊維の重量％が、低融点ＰＥＴ弾性繊維と自己捲縮ＰＥＴ弾性繊維との総重量の３０％〜７０％であることを特徴としていてもよい。
【０００６】
また、本考案の成形エラストマーは、ブラジャーパッド用に使用されることを特徴としていてもよい。
また、本考案の成形エラストマーは、第１の上側鋳型および第１の下側鋳型を用いて前記弾性繊維フォームをプレスし、室温より高い温度の第１の空気流を前記弾性繊維フォームに送ることにより製造されることを特徴としていてもよい。
【０００７】
また、本考案の成形エラストマーは、前記第１の空気流より低い温度の第２の空気流を前記弾性繊維フォームにさらに送ることにより製造されることを特徴としていてもよい。
また、本考案の成形エラストマーは、前記弾性繊維フォームを、第１の上側鋳型および第１の下側鋳型を用いてプレスした後で第２の上側鋳型および第２の下側鋳型を用いてさらにプレスすることにより製造されることを特徴としていてもよい。
【考案を実施するための最良の形態】
【０００８】
図１には、本考案の原料として使用される弾性繊維フォーム１００を示してある。弾性
繊維フォーム１００は本質的に、熱可塑性弾性繊維からなる。弾性繊維フォーム１００は、ポリエステルなど（これに限定されるものではない）のあらゆる種類の熱可塑性弾性繊維で製造することができる。具体的には、本考案の好ましい実施形態では、弾性繊維フォーム１００は、本質的に低融点ＰＥＴ（ポリエチレンテレフタレート）繊維および自己捲縮ＰＥＴ繊維を含むポリエステル弾性繊維で構成されており、低融点ＰＥＴ繊維の重量％は低融点ＰＥＴ弾性繊維と自己捲縮ＰＥＴ弾性繊維の総重量の３０％〜７０％である。自己捲縮ＰＥＴ繊維は、弾性繊維フォーム１００の弾力性、堅固さおよび厚さに影響を与える上で重要な役割を果たす。強度補強、細菌耐性または水分吸収などの他の所望の特性に関係して、弾性繊維フォーム１００は、熱可塑性弾性繊維以外に、少量の非弾性繊維を含んでいても良い。弾性繊維フォーム１００の製造方法は代表的には、全ての繊維を混合する工程；その繊維を開繊機によって開繊する工程；前記開繊した繊維を梳綿機に送って、前記繊維を梳くことで連続かつ均一な繊維ネット層とする工程；前記繊維ネット層を折り畳み機によって折り畳んで９０°の垂直積層状態とする工程；前記繊維ネット層をオーブンに送り、１５０℃〜２００℃で圧縮熱風によって前記繊維ネット層を加熱することで、前記自己捲縮ＰＥＴ繊維が捻れて、低融点ＰＥＴ繊維と一体となって、前記弾性繊維フォーム１００を形成するようにする工程を有する。弾性繊維フォーム１００に関する他の詳細な組成および特性については、台湾特許第５６７０４６号（参照によって全内容が本明細書に組み込まれるものとする）に記載されている。さらに、弾性繊維フォーム１００をファブリック１１０、１２０と組み合わせても良い。図１に示したように、ファブリック１１０または１２０は、任意の種類のニットファブリックでよい。留意すべき点として、弾性繊維フォーム１００の弾力特性はファブリック１１０または１２０との組合せによってはあまり影響を受けない。
【０００９】
図２Ａには、本考案による成形エラストマー製造のための装置２００を示してある。図２Ａに示したように、装置２００はプラテン２１０、プラテン２１０の上方にある第１の上側鋳型２２０、およびプラテン２１０の下方にある第１の下側鋳型２３０を備える。プラテン２１０はギャップ２１２を形成しており、それによって第１の下側鋳型２３０は定期的に上下動しながらギャップ内へ出入りすることができる。第１の上側鋳型２２０および第１の下側鋳型２３０は、第１のスペース２４０を形成している。弾性繊維フォーム１００がプラテン２１０上に配置され、弾性繊維フォーム１００の一部がギャップ２１２を覆っており、第１のスペース２４０内に位置している。第１の下側鋳型２３０を上方に移動させることで、第１の下側鋳型２３０がギャップ２１２を通過し、弾性繊維フォーム１００に接触する。この行程が終了するとき、第１の下側鋳型２３０が第１の上側鋳型２２０とともに成形を施し、その間に弾性繊維フォーム１００が変形する。
【００１０】
図２Ａに示したように、装置２００はさらに、第１の空気流２５１を発生させるための第１の送風装置２５０を有する。弾性繊維フォーム１００を第１の上側鋳型２２０および第１の下側鋳型２３０によってプレスする場合、第１の空気流２５１を弾性繊維フォーム１００に送って、弾性繊維フォーム１００の成形を促進する。その上、装置２００は、第１の送風装置２５０に接続された、弾性繊維フォーム１００に送る前に第１の空気流２５１を加熱するための加熱装置２６０も有する。
【００１１】
図２Ａに示したように、第１の送風装置２５０および加熱装置２６０以外に、装置２００はさらに、弾性繊維フォーム１００に送風するための第２の送風装置２７０および弾性繊維フォーム１００に送る前に第２の空気流２７１を冷却するための冷却装置２８０を有していても良い。第２の空気流２７１を用いて、第１の空気流２５１によって加熱された弾性繊維フォーム１００を急速に冷却する。
【００１２】
図２Ａについてさらに説明すると、第１の下側鋳型２３０は、弾性繊維フォーム１００と接触する表面２３３上に第１の開口２３１および第２の開口２３２を形成している。第
１の空気流２５１は第１の開口２３１から送られ、第２の空気流２７１は第２の開口２３２から送られる。第１の開口２３１および第２の開口２３２は第１の上側鋳型２２０に設けられてもよいし、あるいは装置２００における他のいずれか好適な装置に設けられてもよいことは、当業者には明らかなはずである。
【００１３】
図２Ａおよび２Ｂには、本考案による成形弾性エラストマーの製造方法を示してある。図１に示したように、その方法には、弾性繊維フォーム１００を提供する工程；弾性繊維フォーム１００を第１の上側鋳型２２０と第１の下側鋳型２３０との間に配置する工程；第１の上側鋳型２２０および第１の下側鋳型２３０によって弾性繊維フォーム１００をプレスする工程；ならびに第１の空気流２５１を弾性繊維フォーム１００に送る工程がある。弾性繊維フォーム１００に送られる第１の空気流２５１の温度は、操作時の室温よりかなり高い。第１の空気流２５１の好ましい温度は、１００℃〜２５０℃の範囲である。しかしながら、第１の空気流２５１の具体的な温度は、弾性繊維フォーム１００の性質によって決まる。さらに、弾性繊維フォーム１００をプレスする時間および第１の空気流２５１を送る時間も、選択される弾性繊維フォーム１００の特定の性質の関数である。本考案のある種の実施形態によれば、好ましい時間は１秒〜６０秒の範囲である。
【００１４】
第１の空気流２５１を送った後、第２の空気流２７１を用いて、弾性繊維フォーム１００を急速に冷却することができる。第２の空気流２７１の温度を冷却装置２８０によって制御して、第２の空気流２７１の温度を第１の空気流２５１の温度より低く維持するようにするが、本考案の実施形態による好ましい範囲は１０℃〜３５℃である。同様に、実行時の第２の空気流２７１の具体的な温度は、選択される弾性繊維フォーム１００に応じて変動し得るものである。さらに、第２の空気流２７１を送る好ましい時間は、本考案の実施形態によれば１秒〜６０秒の範囲であり、実行時の具体的な温度は選択される弾性繊維フォーム１００によって変動し得る。留意すべき点としては、この冷却工程は任意選択である。一部の他の実施形態では、加熱された弾性繊維フォーム１００を自然に冷却させることができる。
【００１５】
図３に示したように、任意選択で、本考案の方法はさらに、第１もしくは第２の空気流２５１／２７１の送風とともに第１の上側鋳型２２０および第１の下側鋳型２３０によってすでにプレスされて得られた弾性繊維フォームを従来の成形プレス３００によって後プレスして寸法安定性を高める工程も提供する。この工程は、弾性繊維フォーム１００の性質に応じて任意選択される。
【００１６】
図３に示したように、成形プレス３００は第２の上側鋳型３２０および第２の下側鋳型３３０を備え、該鋳型はいずれも金属製であって加熱可能である。第２の上側鋳型３２０および第２の下側鋳型３３０が、第１の上側鋳型２２０および第１の下側鋳型２３０のプレス操作による製造物である弾性繊維フォーム１００を収容するための第２のスペース３４０を形成している。成形プレス３００には、第１の送風装置２５０も第２の送風装置２７０もない。前述のように、選択される弾性繊維フォーム１００の具体的な性質に応じて、プレス鋳型３００を用いて弾性繊維フォーム１００の後プレスを行う。従って、プレス鋳型３００は、選択的に装置２００に装備することができる。成形プレス３００の詳細な構造および機能については、本考案の出願人が出願した台湾特許出願第０９４１２２８３５号（参照によって全体が本明細書に組み込まれるものとする）に開示されている。
【００１７】
本考案のある種の好ましい実施形態によれば、上記方法によって得られる成形エラストマーは、耐黄変性、通気性、超軽量かつ非常に柔軟、高吸収性、高度の寸法および形状安定性、防皺性ならびに環境に優しいという機能を提供する。図４には、上記の方法によって弾性繊維フォーム１００から転写成形された成形エラストマーを示してある。成形エラストマー４１０は、アームストロング（Armstrong ）による米国特許出願公開第２００５
／０１６４６０２号（参照によって本明細書に組み込まれる）に開示のプッシュアップ式パッドなどのブラジャーパッド用である。成形エラストマー４２０は肩パッド用であり、成形エラストマー４３０は滑り止めパッド用である。図４における点線は、続いて行われる裁断手順用の線を示したものである。
【００１８】
以上、好ましい実施形態を参照しながら本考案についての説明を行った。しかしながら、当業者であれば、本考案の範囲が開示の好ましい実施形態に限定される必要のないものであることは理解できるものである。逆に、本考案は、添付の実用新案登録請求の範囲で定義の範囲内であれば、各種の修正および均等な構成を包含するものである。本願の実用新案登録請求の範囲は、そのような修正および均等構成が全て包含されるように最も広く解釈すべきである。
【図面の簡単な説明】
【００１９】
【図１】本考案の原料となる弾性繊維フォームを示す図。
【図２Ａ】本考案による成形エラストマー製造装置を示す図。
【図２Ｂ】本考案による成形エラストマー製造装置を示す図。
【図３】従来の成形プレスを示す図。
【図４】本考案の方法によって製造されるいくつかの成形エラストマーを示す図。
【符号の説明】
【００２０】
１００    弾性繊維フォーム
１１０    ファブリック
１２０    ファブリック
２００    装置
２１０    プラテン
２１２    ギャップ
２２０    上側鋳型
２３０    下側鋳型
２３１    開口
２３２    開口
２３３    表面
２４０    スペース
２５０    送風装置
２５１    空気流
２６０    加熱装置
２７０    送風装置
２７１    空気流
２８０    冷却装置
３００    成形プレス
３２０    上側鋳型
３３０    下側鋳型
３４０    スペース
４１０    成形エラストマー
４２０    成形エラストマー
４３０    成形エラストマー
【図１】
0003130221.tif 000003
【図２Ａ】
0003130221.tif 000004
【図２Ｂ】
0003130221.tif 000005
【図３】
0003130221.tif 000006
【図４】
0003130221.tif 000007
【手続補正書】
【提出日】平成19年1月10日(2007.1.10)
【手続補正１】
【補正対象書類名】実用新案登録請求の範囲
【補正対象項目名】全文
【補正方法】変更
【補正の内容】
【実用新案登録請求の範囲】
【請求項１】
本質的に熱可塑性弾性繊維からなる弾性繊維フォームを含んでなる成形エラストマーであって、前記弾性繊維フォームが９０°の垂直積層状態の繊維ネット層を含むことを特徴とする成形エラストマー。
【請求項２】
前記熱可塑性弾性繊維が低融点ＰＥＴ弾性繊維および自己捲縮ＰＥＴ弾性繊維を含むことを特徴とする請求項１に記載の成形エラストマー。
【請求項３】
前記低融点ＰＥＴ弾性繊維の重量％が、低融点ＰＥＴ弾性繊維と自己捲縮ＰＥＴ弾性繊維との総重量の３０％〜７０％であることを特徴とする請求項２に記載の成形エラストマー。
【請求項４】
ブラジャーパッド用に使用されることを特徴とする請求項１に記載の成形エラストマー。
【請求項５】
第１の上側鋳型および第１の下側鋳型を用いて前記弾性繊維フォームをプレスし、室温より高い温度の第１の空気流を前記弾性繊維フォームに送ることにより製造されることを特徴とする、請求項１に記載の成形エラストマー。
【請求項６】
前記第１の空気流より低い温度の第２の空気流を前記弾性繊維フォームにさらに送ることにより製造されることを特徴とする、請求項５に記載の成形エラストマー。
【請求項７】
前記弾性繊維フォームを、第１の上側鋳型および第１の下側鋳型を用いてプレスした後で第２の上側鋳型および第２の下側鋳型を用いてさらにプレスすることにより製造されることを特徴とする、請求項５に記載の成形エラストマー。